Elément électrochimique comprenant un conteneur comprenant un faisceau électrochimique, ledit faisceau électrochimique étant sous la forme d’une spirale constituée par l’enroulement de la superposition : - d’une électrode positive comprenant une matière active choisie parmi SOCl 2 , SO 2 , SO 2 Cl 2 ; CF x avec x≤ 1,5 ; MnO 2 , FeS 2 , V 2 O 5 , I 2 , Bi 2 O 3 , Bi 2 Pb 2 O 5 , CuCl 2 , CuF 2 , CuO, Cu 4 O(PO 4 ) 2 , CuS, FeS, MoO 3 , Ni 3 S 2 , AgCl, Ag 2 CrO 4 , V 2 O 5 , SVO, MO 6 S 8 , et un mélange de plusieurs de ceux-ci ; - d’un séparateur ; - d’une électrode négative comprenant une matière active en lithium métal ou en alliage à base de lithium ; caractérisé en ce que la face externe de la spirale, en regard du conteneur, est formée par l’électrode positive ; et qu’une feuille de lithium ou d’un alliage à base de lithium recouvre au moins partiellement la face interne du conteneur. Elément électrochimique selon la revendication 1, dans lequel le conteneur est cylindrique et la feuille de lithium ou d’un alliage à base de lithium, occupe au moins 75%, de préférence au moins 95%, de la circonférence du conteneur. Elément électrochimique selon l’une quelconque des revendications précédentes, dans lequel la matière active de l’électrode positive est choisie parmi CF x avec x≤ 1,5 ; MnO 2 , SOCl 2 , SO 2 , FeS 2 . Elément électrochimique selon l’une quelconque des revendications précédentes, dans lequel la matière active est de type CF x avec x ≤ 1,5. Elément électrochimique selon l’une quelconque des revendications précédentes, dans lequel la matière active de l’électrode négative est un alliage à base de lithium de formule LiM, où M est choisi dans le groupe consistant en Mg, Al, Si, B, Ge, Ga ou un mélange de plusieurs de ceux-ci. Elément électrochimique selon l’une quelconque des revendications précédentes, dans lequel la matière active de l’électrode négative est un alliage de type LiMg. Elément électrochimique selon l’une quelconque des revendications précédentes, dans lequel l’élément est de type LiMg/CF x avec x ≤ 1,5. Elément électrochimique selon l’une quelconque des revendications précédentes, dans lequel la matière active de l’électrode négative de la spirale est disposée sur les deux faces d’un collecteur de courant. Elément électrochimique selon l’une quelconque des revendications précédentes, dans lequel l’épaisseur de ladite feuille de lithium ou d’un alliage à base de lithium recouvrant la face interne du conteneur représente au plus 75 % ou au plus 50 % ou au plus 25%, de l’épaisseur de la matière active de l’électrode négative de la spirale. Elément électrochimique selon l’une quelconque des revendications précédentes, dans lequel le ratio entre la capacité de l’électrode négative et la capacité de l’électrode positive est supérieur à 1. Elément électrochimique selon l’une quelconque des revendications précédentes, présentant un rendement à la décharge supérieur ou égal à 70%, le rendement étant défini comme le ratio entre la capacité déchargée par l’élément à un régime inférieur ou égal à C/120 à une température de 200°C et la capacité théorique de l’électrode positive ou de l’électrode négative présentant la plus faible capacité. Elément électrochimique selon l’une quelconque des revendications précédentes, dans lequel le diamètre de la spirale est compris entre 10 et 50 mm, de préférence entre 20 et 35 mm. Utilisation de l’élément électrochimique tel que défini selon l’une quelconque des revendications 1 à 12, en stockage, en charge ou en décharge à une température d’au moins 150°C. Procédé de fabrication d’un élément électrochimique tel que défini selon l’une des revendications 1 à 12, comprenant au moins les étapes suivantes : a. Plaquage de la feuille de lithium ou de l’alliage à base de lithium contre la face interne du conteneur, de sorte que toute la surface de la feuille de lithium soit en regard de la dernière spire du faisceau électrochimique formée par l’électrode positive ; b. Formation du faisceau électrochimique sous forme de spirale; c. Introduction du faisceau électrochimique dans le conteneur obtenu à l’étape a) ; d. Réalisation de la connexion électrique entre l’électrode négative et la borne négative de sortie de courant de l’élément et réalisation de la connexion électrique entre l’électrode positive et la borne positive de sortie de courant de l’élément ; e. Assemblage d’un couvercle sur le conteneur ; f. Remplissage de l’élément par un électrolyte ; g. Fermeture de l’élément.